ОГНЕСТОЙКИЕ ПОЛИКАРБОНАТНЫЕ КОМПОЗИЦИИ С МОДИФИЦИРОВАННОЙ УДАРНОЙ ПРОЧНОСТЬЮ

1. Формовочная композиция, содержащая:
A) от 38 до 99,3 мас.ч. (в каждом из случаев в пересчете на сумму массовых частей компонентов A+B+C+D) ароматического поликарбоната и/или ароматического сложного полиэфиркарбоната,
B) от 0,5 до 12 мас.ч. (в каждом из случаев в пересчете на сумму массовых частей компонентов A+B+C+D) привитого сополимеризата, модифицированного каучуком,
C) от 0,1 до 25 мас.ч. (в каждом из случаев в пересчете на сумму массовых частей компонентов A+B+C+D) соли фосфиновой кислоты, а также
D) от 0,1 до 25 мас.ч. (в каждом из случаев в пересчете на сумму массовых частей компонентов A+B+C+D) талька.
2. Формовочная композиция по п.1, содержащая от 2 до 5 мас.ч. (в каждом из случаев в пересчете на сумму массовых частей компонентов A+B+C+D) привитого сополимеризата, модифицированного каучуком, согласно компоненту В).
3. Формовочная композиция по п.1, содержащая от 7 до 12 мас.ч. (в каждом из случаев в пересчете на сумму массовых частей компонентов A+B+C+D) соли фосфиновой кислоты.
4. Формовочная композиция по п.1, содержащая от 7 до 12 мас.ч. (в каждом из случаев в пересчете на сумму массовых частей компонентов A+B+C+D) талька.
5. Формовочная композиция по одному из пп.1-4, содержащая до 20 мас.ч. (при условии, что сумма массовых частей компонентов А+В+С=100) не содержащего каучук винильного (со)полимеризата и/или полиалкилентерефталата в качестве компонента Е).
6. Формовочная композиция по одному из пп.1-4, которая не включает не содержащий каучук винильный (со)полимеризат и/или полиалкилентерефталат.
7. Формовочная композиция по одному из пп.1-4, содержащая до 50 мас.ч. (в каждом случае при условии, что сумма массовых частей компонентов А+В+С=100) добавок в качестве компонента F).
8. Формовочная композиция по одному из пп.1-4, содержащая в качестве компонента В) один или несколько привитых сополимеризатов из:
B.1 от 5 до 95 мас.% по меньшей мере одного винильного мономера, привитого на
B.2 от 95 до 5 мас.% по меньшей мере одной основы для привитой сополимеризации, выбираемой из группы, включающей: диеновые каучуки, ЭП(Д)М-каучуки (то есть, каучуки на основе смеси этилен/пропилена, а также при необходимости диена), акрилатные, полиуретановые, силиконовые, силикон-акрилатные, хлоропрен-, а также этилен/винилацетатные каучуки.
9. Формовочная композиция по п.8, содержащая в качестве компонента В.1 смесь, состоящую из:
В.1.1 от 50 до 99 мас.ч. винилароматических и/или замещенных в ядре винилароматических соединений и/или сложных алкиловых эфиров (мет)акриловой кислоты с числом атомов углерода в алкиле от 1 до 8, а также
В.1.2 от 1 до 50 мас.ч. винилцианидов и/или сложных алкиловых эфиров (мет)акриловой кислоты с числом атомов углерода в алкиле от 1 до 8, и/или производных ненасыщенных карбоновых кислот.
10. Формовочная композиция по п.8, содержащая привитой сополимеризат, соответствующий компоненту В), полученный по способу полимеризации в массе, в растворе или по способу суспензионной капельно-блочной полимеризации, который обладает содержанием каучука (соответствующим доле компонента В.2 в привитом сополимеризате) от 16 до 25 мас.%, а также привитой оболочкой, которая в каждом случае в пересчете на мономеры привитой оболочки содержит от 22 до 27 мас.% по меньшей мере одного из мономеров согласно В.1.2 и от 73 до 78 мас.% по меньшей мере одного из мономеров согласно В.1.1.
11. Формовочная композиция по п.8, причем привитой сополимеризат содержит бутадиен-стирольный блоксополимерный каучук в качестве основы для привитой сополимеризации В.2, а также оболочку из стирола (В.1.1) и акрилонитрила (В.1.2).
12. Формовочная композиция по одному из пп.1-4, содержащая в качестве компонента В) привитой сополимер, полученный по методу эмульсионной полимеризации, включающий метилметакрилат В.1 и силикон-акрилатный композитный каучук В.2.
+
+
+
2+
2+
2+
2+
3+
2+
2+
2+
3+
13. Формовочная композиция по одному из пп.1-4, содержащая в качестве компонента С) соль или смесь солей фосфиновой кислоты, причем катион металла представляет собой Li, Na, K, Mg, Ca, Sr, Ва, Al, Zn, Mn, Feи/или Fe.
14. Формовочная композиция по п.13, содержащая в качестве соли или смеси солей фосфиновой кислоты соединение общей формулы (IV),
m+
в которой Mпредставляет собой катион металла главной подгруппы 1-й группы (щелочные металлы, m=1), главной подгруппы 2-й группы (щелочноземельные металлы, m=2), или главной подгруппы 3-й группы (m=3), или побочных подгрупп 2-й, 7-й или 8-й группы (причем m обозначает целое число от 1 до 6) периодической системы.
m+
2+
m+
3+
15. Формовочная композиция по п.14, в которой M=Саи m=2 или M=Alи m=3.
50
16. Формовочная композиция по одному из пп.1-4, причем средний размер частиц d для соли фосфиновой кислоты (компонента С) составляет менее 80 мкм.
17. Формовочная композиция по одному из пп.1-4, причем эта композиция не содержит фосфорсодержащих огнезащитных средств, представленных группой из моно- или олигомерных сложных эфиров фосфорной или фосфоновой кислот, фосфонатаминов, а также фосфазенов.
18. Формовочная композиция по одному из пп.1-4, причем традиционные добавки, соответствующие компоненту F), представляют собой синергисты огнезащитного действия, средства, препятствующие каплеобразованию при горении, смазочные вещества и присадки для облегчения извлечения из формы, зародыши кристаллизации, стабилизаторы, антистатики, кислоты, наполнители и усиливающие агенты, а также красители и пигменты.
19. Применение формовочной композиции по одному из пп.1-18 для изготовления формованных изделий.
20. Формованное изделие, содержащее формовочную композицию по одному из пп.1-18.
21. Формованное изделие по п.20, отличающееся тем, что это формованное изделие является частью безрельсового транспортного средства, железнодорожного транспорта, летательного аппарата или средства водного транспорта.